Brevet FR3085674A1 — publié le 20200313

PROCEDE DE FABRICATION D'HYDROGENOPHOSPHATE DE ZINC HYDRATE DOMAINE DE L'INVENTION La présente invention concerne un procédé de fabrication d'hydrogénophosphate de zinc hydraté, ainsi qu'un dispositif pour la mise en oeuvre de ce procédé de fabrication. ETAT DE LA TECHNIQUE Les formes naturelles du phosphate de zinc sont des minéraux rares, parmi lesquelles figurent principalement la Hopéite, de composition chimique Zn3(PO4)-4HZO, ainsi que deux autres formes relativement proches structurellement de la Hopéite que sont la Tarbuttite et la Spencerite, dont les compositions chimiques sont respectivement Zn2(PO4)(OH) et Zn4(PO4)2(OH)2.3H2O. Les phosphates de zinc synthétiques sont quant à eux fabriqués dans des conditions contrôlées pour assurer une reproductibilité satisfaisante des caractéristiques techniques réactionnelles, notamment une bonne qualité du produit final et un rendement réactionnel élevé. Parmi les différentes formes de phosphates de zinc synthétiques figure notamment l'hydrogénophosphate de zinc hydraté Zn3(HPO4)3.3H2O. Le diagramme de phase P205-ZnO-H20 est relativement complexe car plusieurs phases solides de compositions variables (phosphate d'hydrogène polyhydraté, notamment Zn3(PO4)2.4H20, ZnHPO4.3H20, ZnHPO4-H2O, Zn(H2PO4)2.2H2O et Zn(H2PO4)2.1.5H20) dépendent principalement de la concentration initiale de Zinc (Zn) et de Phosphate (P), du pH et de la température de réaction. Un diagramme de phase P205-ZnO-H20 à température ambiante a été élaboré par Eberly et al. [1], puis par Goloshchapov et Filatovato [1] à une température qui varie de 0 à 60°C. Le diagramme de Goloshchapov et Filatovato [1] est représenté sur la figure 1. Il montre les domaines d'existence des différentes phases en fonction de la température réactionnelle et de la fraction molaire d'oxyde de zinc (ZnO) : (1) liquide, (2) p-zneo4)2 + liquide, (3) R-Zrh(PO4)2 + [3-Zn2P207, (4) a-Zn3(PO4)2 +13-Zn2P207, (5) P-Zn2P207 + liquide, (6) p-Zn2P207+13-Zn(P03)2. Thermodynamiquement, le phosphate de zinc tétrahydraté Zn3(PO4)2.4H20 est le plus stable dans le diagramme de phase. 2 Par contre, l'hydrogénophosphate de zinc hydraté Zn3(HPO4)3.3H20 (noté ZHPT) est un produit instable et transitoire dans la réaction de fabrication du phosphate de zinc tétrahydraté Zn3(PO4)24H20, de sorte qu'il est très difficile à obtenir et à isoler. Peu d'études ont été menées jusqu'à présent concernant le ZHPT et le phosphate 5 de zinc tétrahydraté Zn3(PO4)24H20. Une première étude a été réalisée par Young et al [2] et a montré que ces deux produits phosphatés partagent des caractéristiques communes telles que les mécanismes de synthèse et la pureté. Selon cette étude, le ZHPT est obtenu en modifiant légèrement le mode opératoire utilisé pour la synthèse du phosphate de zinc tétrahydraté Zn3(PO4)2.4H2O. Le ZHPT est 10 obtenu de la manière suivante : de l'acide phosphorique concentré est placé dans un réacteur, puis neutralisé avec de l'ammoniac. De l'acétate de zinc est ensuite ajouté, suivi par de l'acide nitrique. De la soude est ajoutée goutte à goutte pendant deux jours. Enfin, de la triéthanolamine est ajoutée. Cette réaction présente l'inconvénient majeur d'être extrêmement lente, puisqu'elle 15 nécessite plus de deux jours. Une autre étude a été réalisée par Riou et al [3] et a montré que des cristaux de ZHPT sont obtenus par une très lente évaporation à 353K d'un système réactionnel comprenant 30% en masse de P2O5, 17% en masse de ZnO, et 53% en masse d'eau. Ces cristaux précipitent sous forme d'aiguilles transparentes. 20 EXPOSE DE L'INVENTION L'invention a donc pour but de remédier aux inconvénients de l'art antérieur en proposant un procédé de fabrication d'hydrogénophosphate de zinc hydraté Zn3(HPO4)3.3H2O, noté ZHPT en abrégé, dans lequel le temps de réaction est fortement 25 réduit par rapport aux procédés de l'état de l'art. Le procédé proposé vise également à réduire les coûts de production du ZHPT. Les réductions de temps et de coût permettent au procédé d'être plus adapté aux cadences industrielles élevées. L'invention vise également à fournir un tel procédé, permettant d'obtenir le ZHPT 30 comme produit final stable, et non en tant qu'intermédiaire réactionnel instable, et avec une pureté élevée. Un autre but de l'invention est de fournir un dispositif pour la mise en oeuvre de ce procédé de fabrication de ZHPT. A cet effet, l'invention se rapporte à un procédé de fabrication 35 d'hydrogénophosphate de zinc hydraté (Zn3(HPO4)3, 3H20) à partir d'oxyde de zinc ZnO et d'acide phosphorique H3PO4, principalement caractérisé en ce qu'il comprend les étapes suivantes : - placer l'acide phosphorique dans un réacteur, 3 dissolution d'une quantité déterminée d'oxyde de zinc dans l'acide phosphorique pour former un mélange réactionnel, ladite quantité déterminée d'oxyde de zinc étant choisie de manière à avoir un rapport massique entre l'acide phosphorique et l'oxyde de zinc H3PO4 / ZnO supérieur ou égal à 1, 5 malaxer mécaniquement le mélange réactionnel pour former l'hydrogénophosphate de zinc hydraté. L'ajout d'oxyde de zinc à l'acide phosphorique placé préalablement dans le réacteur, avec un rapport massique entre l'acide phosphorique et l'oxyde de zinc H3PO4 / ZnO, supérieur ou égal à 1, suivi d'un malaxage mécanique du mélange réactionnel, permet de 10 former le ZHPT comme produit réactionnel final et stable, avec un excellent rendement. En effet, l'ajout d'oxyde de zinc à l'acide phosphorique consiste à incorporer une poudre (l'oxyde de zinc) dans un liquide (l'acide phosphorique), ce qui améliore le mélange de ces deux réactifs en comparaison à l'ajout d'acide phosphorique liquide dans une poudre d'oxyde de zinc, et favorise ainsi la réaction. 15 Par ailleurs, un rapport massique entre l'acide phosphorique et l'oxyde de zinc H3PO4 / ZnO supérieur ou égal à 1 permet à la totalité de l'acide phosphorique, présent sous la forme du composé HP042-, de réagir avec l'oxyde de zinc, tout en favorisant l'obtention du ZHPT pur c'est-à-dire l'obtention d'une seule phase constituée de ZHPT en fin de réaction. 20 Le terme « brassage mécanique » signifie que l'acide phosphorique et l'acide de zinc sont mélangés intimement grâce à des moyens mécaniques de malaxage afin de permettre une bonne incorporation de la poudre d'oxyde de zinc dans la solution d'acide phosphorique, et l'obtention d'un mélange réactionnel homogène se présentant sous la forme d'un gel. 25 Selon d'autres aspects, le procédé proposé présente les différentes caractéristiques suivantes prises seules ou selon leurs combinaisons techniquement possibles : le procédé comprend en outre le séchage du mélange réactionnel obtenu en fin de malaxage mécanique ; 30 le séchage du mélange réactionnel est effectué à une température comprise entre 40°C et 100°C, de préférence entre 50°C et 60°C ; l'acide phosphorique et l'oxyde de zinc sont placés à température ambiante dans le réacteur, et le malaxage du mélange réactionnel est effectué à température 35 ambiante ; le temps de malaxage est compris entre 5 minutes et 90 minutes, de préférence entre 15 minutes et 45 minutes ; 4 - l'oxyde de zinc est ajouté progressivement à l'acide phosphorique ; - le mélange d'acide phosphorique et d'oxyde de zinc présente un rapport volumique de phase liquide sur phase solide compris entre 0,3 et 2, de préférence 5 entre 0,5 et 2, et de manière davantage préférée entre 0,8 et 1,5 ; l'acide phosphorique a un pourcentage 'massique en pentoxyde de phosphore P2O5 compris entre 10% et 65%, de préférence entre 45% et 65%, et de manière davantage préférée entre 55% et 61% ; 10 - l'oxyde de zinc est préalablement conditionné par broyage et raffinage ; - l'acide phosphorique est issu de l'action d'un acide fort sur du phosphate naturel ; 15 - l'oxyde de zinc est issu de l'extraction de minerais ou de déchets industriels ; - le mélange réactionnel est formé par ajout uniquement de l'oxyde de zinc dans l'acide phosphorique. 20 L'invention se rapporte en outre à un dispositif pour la mise en oeuvre du procédé de fabrication d'hydrogénophosphate de zinc hydraté tel que décrit précédemment. Le dispositif comprend un réacteur muni d'une voie d'injection d'oxyde de zinc et d'une voie d'injection d'acide phosphorique distincte de la voie d'injection d'oxyde de zinc, et en amont de la voie d'injection d'oxyde de zinc, un moulin à rouleaux adapté pour broyer 25 l'oxyde de zinc, et une tamiseuse munie d'ouvertures calibrée pour permettre le passage sélectif de particules d'oxyde de zinc broyées d'une taille prédéterminée. Selon un mode de réalisation, le réacteur comprend un pétrin à crochet rotatif adapté pour malaxer mécaniquement le mélange d'oxyde de zinc et d'acide phosphorique. 30 Selon un mode de réalisation, le dispositif comprend en outre une électrovanne programmable sur au moins l'une de la voie d'injection d'oxyde de zinc et de la voie d'injection de l'acide phosphorique, l'électrovanne programmable étant configurée pour sélectivement autoriser ou bloquer l'injection d'oxyde de zinc ou d'acide phosphorique dans le réacteur. 35 DESCRIPTION DES FIGURES D'autres avantages et caractéristiques de l'invention apparaîtront à la lecture de la description suivante donnée à titre d'exemple illustratif et non limitatif, en référence aux figures annexées qui représentent : 5 la figure 1, un diagramme de phase de P205-ZnO-H20 réalisé dans une étude de Goloshchapov et Filatovato [1] ; - la figure 2, une représentation schématique d'un dispositif selon un mode de réalisation pour la mise en oeuvre du procédé de fabrication de ZHPT ; 5 - la figure 3, un diffractogramme rayons X du ZHPT fabriqué par le procédé de l'invention ; - les figures 4A et 4B, des vues au microscope électronique à balayage (MEB) du ZHPT fabriqué par le procédé de l'invention, et les figures 4C, 4D, 4E, 4F, et 4G illustrant des diffractogrammes d'analyse dispersive des rayons X de différentes 10 régions du ZHPT représentées sur la figure 4B; - les figures 5A et 5B des vues au microscope électronique à balayage (MEB) du composé chimique Zn3(PO4)2 - la figure 6, un diffractogramme rayons X du produit final obtenu à l'exemple 2 de la description ; 15 - la figure 7, un diffractogramme rayons X du produit final obtenu à l'exemple 3 de la description. DESCRIPTION DETAILLEE DE MODES DE REALISATION DE L'INVENTION Un premier objet de l'invention concerne un procédé de fabrication de ZHPT à partir 20 d'oxyde de zinc ZnO et d'acide phosphorique H3PO4 mélangés par des moyens mécaniques de malaxage, sans nécessiter d'additifs c'est-à-dire de substances chimiques supplémentaires autres que ZnO et H3PO4. Le ZHPT est classiquement considéré comme un produit intermédiaire instable quand il est formé par les procédés habituels de fabrication de phosphate de zinc 25 tétrahydraté. Thermodynamiquement, c'est le phosphate de zinc tétrahydraté qui est considéré comme étant le plus stable dans le diagramme de phase. Le procédé de l'invention permet d'obtenir le ZHPT, de préférence à température ambiante, comme produit final stable et pur. On commence par placer l'acide phosphorique H3PO4 dans un réacteur. Le réacteur 30 est de préférence à température ambiante. On ajoute ensuite l'oxyde de zinc dans le réacteur, jusqu'à sa dissolution complète dans l'acide phosphorique, puis on malaxe mécaniquement le mélange obtenu à température ambiante. En fin de réaction, un séchage du mélange réactionnel permet d'obtenir le ZHPT. 35 Un premier paramètre de ce procédé étudié par le demandeur est le rapport massique entre l'acide phosphorique et l'oxyde de zinc, noté H3PO4 / ZnO. 6 De manière connue en soi, l'oxyde de zinc n'est pas soluble dans l'eau mais il se dissout dans les solutions acides et dans les solutions fortement basiques. L'oxyde de zinc est un composé ionique, formé des ions Zn2-' et 02-. En solution acide, l'oxyde de zinc réagit avec les ions H30* selon la réaction (1) : 5 ZnO(sol) + 2 H30*(aq) = Zn2+(aq) + 3 H2O (1) En solution basique, l'oxyde de zinc réagit avec les ions H30* selon la réaction (2) : 10 ZnO(sol) + 2 01-1-(aq) + H2O = Zn(OH)42-(aq) (2) Le demandeur a montré que l'ajout de ZnO (1 gramme) sur l'acide phosphorique pur (0,1M, pH initial égal à 1,68) augmente le pH du mélange. La dissolution de l'oxyde de zinc se traduit en effet par une consommation d'acide et donc par une augmentation de 15 pH. Les essais réalisés sont présentés dans le tableau 1 ci-après. Temps d'agitation (min) pH 30 4.55 60 4.52 90 5.45 120 6.25 150 6.89 Tableau 1 : Influence de l'ajout de ZnO sur le pH d'une solution de H3PO4 à 0,1M en fonction du temps d'agitation 20 En milieu concentré (61% en masse de P2O5) et à température ambiante, la dissolution de ZnO est lente, et dure entre 20 minutes et 45 minutes sous malaxage mécanique qui fragilise la liaison Zn-0 de l'oxyde de zinc. L'oxyde de zinc passe en solution selon la réaction suivante (3) : 25 ZnO + 2H30* -- Zn2-' + 3H20 (3) Lors de la dissolution de ZnO, l'acide phosphorique (61% P2O5) devient riche en composés H2PO4/HP042-. Le composé ionique HP042- est amphotère, et en milieu acide il joue le rôle d'une base et réagit avec Zn2+ selon la réaction suivante (4) : 30 7 31-1P042- + 3 zn2+ + 3H20 b Zn3(HPO4)3, 3H20 (= ZHPT) (4) L'ajout de l'oxyde de zinc dans l'acide phosphorique améliore le mélange de ces deux substances chimiques, et favorise la formation du cation Zn2-' ainsi que 5 l'enrichissement du milieu réactionnel en composé ionique HP042-, ce qui permet à la réaction (4) de synthèse du ZHPT d'être prédominante dans le milieu réactionnel. L'oxyde de zinc est de préférence ajouté progressivement à l'acide phosphorique, c'est-à-dire par ajouts successifs continus ou discontinus d'oxyde de zinc. Cet ajout progressif d'une poudre (l'oxyde de zinc) dans un liquide (l'acide phosphorique) permet 10 d'avoir une dissolution régulière de l'oxyde de zinc et donc une formation régulière des ions Zn2+ qui sont alors davantage disponibles. Ceci favorise les interactions entre les ions Zn2-' et le composé ionique HP042-, et favorise ainsi la réaction (4) de synthèse du ZHPT. Le malaxage du mélange réactionnel est de préférence réalisé pendant l'ajout de 15 l'oxyde de zinc, puis éventuellement poursuivi après l'ajout. Alternativement, le malaxage du mélange réactionnel n'est réalisé qu'après l'ajout de l'oxyde de zinc. Par ailleurs, dans la réaction (4) de synthèse du ZHPT, le composé ionique HP042- et l'ion Zn2+ réagissent de manière stoechiométrique. Trois moles de HP042- réagissent 20 avec trois moles de Zn2+ pour former une mole de ZHPT. Afin que HP042- réagisse en totalité, la quantité d'oxyde de zinc ajoutée dans le réacteur est donc choisie de manière à ce que le rapport massique entre l'acide phosphorique et l'oxyde de zinc H3PO4 ZnO, à l'état initial, soit supérieur ou égal à 1, et de préférence environ égal à 1. Le choix de ce rapport massique H3PO4 / ZnO supérieur 25 ou égal à 1 permet également d'éviter une sursaturation de ZnO par rapport à H3PO4 dans le milieu réactionnel. Plus généralement, le demandeur s'est aperçu que le rapport massique H3PO4 / ZnO influence directement le pH du milieu réactionnel lors de la formation du ZHPT. Pour mesurer le pH, le demandeur a dilué environ 5 grammes de ZHPT dans environ 100 mL 30 d'eau distillée, pour différents échantillons de ZHPT obtenus à partir de valeurs de rapport massique H3PO4 / ZnO différentes. L'impact du rapport massique H3PO4 / ZnO sur le pH du milieu réactionnel induit que ce rapport massique a également un impact sur les interactions entre les ions Zn2+ et le composé ionique HP042-, et donc sur la synthèse du ZHPT. 35 Le demandeur a ainsi observé une augmentation du pH pour des rapports massiques H3PO4 / ZnO inférieurs à 1, puis une stabilisation du pH à partir d'un rapport massique H3PO4 / ZnO environ égal à 1. Ces résultats sont en accord avec les résultats précédents détaillés dans le Tableau 1. 8 Un deuxième paramètre de ce procédé étudié par le demandeur est la concentration d'acide phosphorique dans le mélange réactionnel. De manière connue en soi, l'acide phosphorique se comporte comme un triacide dont la dissociation dépend des équilibres acido-basiques suivants : H3PO4 (aq) + H2PO4 ; pK, = 2,12 ; Ka, = 7,25'10-3 (5) H2PO4 (aq) + HP042- pK2 = 7,20 , Ka2 = 6,31"10-8 (6) HP042- (aq) *-* H. + P043- pK3 = 12,37 ; Ka3 = 3,98*10-18 (7) On déduit de ces équilibres chimiques que l'acide phosphorique n'est pas un acide 10 fort comme l'indique sa première constante de dissociation Ka, et pKa1. L'acide phosphorique est en effet un acide plus fort que l'acide acétique mais plus faible que l'acide sulfurique et l'acide chlorhydrique. Le demandeur a montré que le rapport 1-12P0411-13PO4 augmente de 3,7% à 8,4% puis à 29% molaire pour une concentration initiale Co en acide phosphorique H3PO4 15 (forme neutre) passant de 5,5 mol/L à 1 mol/L puis à 0,1 mol/L, respectivement. On remarque que le pourcentage molaire de 29% en 1-12PO4 (le composé H2PO4 est typiquement désigné en tant que « monovalent anionique ») est obtenu à partir de l'acide phosphorique dilué (0,1 mol/L). A cette concentration, la force ionique est faible. Par contre, le pourcentage molaire de 3,7% en H2PO4 est obtenu à partir de l'acide 20 phosphorique concentré (5,5 mol/L). A cette concentration, la force ionique est élevée. De manière générale, la force ionique est notée I et rend compte de l'activité des ions en solution. Elle se calcule avec la formule suivante : I = X . CiZi2 (8) dans laquelle i est un ion, Ci est la concentration molaire de l'ion i, et Zi est la 25 charge de l'ion i. Le tableau 2 suivant présente la distribution de la forme neutre H3PO4 et du monovalent anionique H2PO4 en fonction de la concentration molaire de l'acide phosphorique Les valeurs indiquées ont été calculées à partir du pK, de la réaction (5) et de la formule (8) de la force ionique. 30 Concentration de l'acide phosphorique (mol/L) 0,12 1,2 5,9 H3PO4 - forme neutre (%) 81 93 97 H2PO4 - monovalent anionique (%) 19 7 3 Force ionique (10-3 mol/L) 22 81 187 Tableau 2 : Distribution de H3PO4 et 1-12PO4 en fonction de la concentration de l'acide phosphorique en solution 5 9 A partir de ces résultats, on déduit qu'une concentration d'acide phosphorique intermédiaire comprise entre 0,5 mol/L et 1,5 mol/L, et en particulier voisine de 1,2 mol/L est préférable, puisqu'elle représente un bon compromis entre la présence du monovalent anionique H2PO4 dans le milieu réactionnel et la force ionique. En effet, à cette 5 concentration, H2PO4- est bien présent en solution et la force ionique est relativement élevée. Une telle concentration en acide phosphorique permet ainsi d'améliorer le rendement de la réaction (4) de synthèse du ZHPT. Un troisième paramètre de ce procédé étudié par le demandeur est le temps de mélange mécanique, ou malaxage, de l'oxyde de zinc et de l'acide phosphorique. 10 Pour ce faire, le demandeur a étudié la solubilité de ZnO, Zn3(PO4)2 et ZnSO4 dans l'acide phosphorique pur à 61% P2O5 en fonction du temps. Les résultats sont présentés dans le tableau 3 ci-après. Temps (min) 30 60 90 Saturation Produit Temps > 4h ZnO (g) 6,5 8 9,5 14 Zn3(PO4)2 (g) (hexa) 8 10,5 12 17 ZnSO4 (g) 8 8,5 10 11 Zn3(HPO4)3 = ZHPT (g) 8 12 14 20 15 Tableau 3 : Solubilite de ZnO, Zn3(PO4)2, ZnSO4 et Zn3 (HPO4)3, 3H20 dans l'acide phosphorique (61% P2O5, V = 50 ml) Le tableau 3 indique que la solubilité d'un cristal augmente lorsqu'il est soumis à une agitation pendant un temps déterminé. 20 Pour un temps d'agitation supérieur ou égal à 60 minutes, le ZHPT est plus soluble dans l'acide phosphorique que le phosphate de zinc Zn3(PO4)2, l'oxyde de zinc ZnO, et le sulfate de zinc ZnSO4. Ainsi, on choisira de préférence un temps de malaxage de l'oxyde de zinc et de l'acide phosphorique supérieur ou égal à 5 minutes, de préférence supérieur ou égal à 15 25 minutes, et de manière davantage préférée supérieur ou égal à 60 minutes. En particulier, le temps de malaxage est de préférence compris entre 5 minutes et 90 minutes, et de manière davantage préférée entre 15 minutes et 45 minutes. Un mode de réalisation illustrant la mise en oeuvre du procédé à l'aide d'un dispositif réactionnel 10 adapté va maintenant être décrit. Le dispositif réactionnel est représenté 30 sur la figure 2. 10 En introduction de ce qui suit, on précise que l'oxyde de zinc se présente sous la forme d'une poudre blanche insoluble dans l'eau. L'oxyde de zinc peut être issu de l'extraction de minerais ou de déchets industriels. La poudre d'oxyde de zinc forme une phase solide. 5 L'acide phosphorique se présente sous la forme d'une solution aqueuse de concentration en pentoxyde de phosphore P2O5 (dit également anhydride phosphorique) donnée. De préférence, la concentration d'acide phosphorique est comprise entre 10% en masse et 65% en masse de P2O5, et de manière davantage préférée entre 45% en masse et 65% en masse de P2O5. L'acide phosphorique peut être issu de l'action d'un acide fort 10 sur du phosphate naturel. L'acide phosphorique forme une phase liquide. On commence par acheminer la phase liquide comprenant la solution aqueuse d'acide phosphorique dans un réacteur 16 muni d'une chambre de malaxage 17, représenté sur la figure 2 par un pétrin à crochet rotatif 18. 15 De préférence, la phase liquide est acheminée vers le réacteur 16 via une électrovanne programmable 15 configurée pour sélectivement autoriser ou bloquer l'injection de la phase liquide dans le réacteur (17). Une telle électrovanne programmable peut également être utilisée pour l'acheminement de la phase solide vers le réacteur. La phase solide comprenant la poudre d'oxyde de zinc est chargée dans la trémie 20 d'alimentation 11 du dispositif réactionnel 10. Le fond de la trémie est raccordée à un moulin à rouleaux 12 dont les rouleaux 13 permettent de fractionner la phase solide afin d'obtenir une poudre fine d'oxyde de zinc. La phase solide est ensuite passée dans une tamiseuse 14 afin d'obtenir en sortie des particules de poudre de faible diamètre. Une petite taille particulaire permet 25 d'augmenter la surface de contact solide-liquide, c'est-à-dire entre ZnO et H3PO4. A titre d'information, la distribution suivante du diamètre des particules a été mesurée par granulométrie laser, dans laquelle D(0,x) = y signifie que x% des particules ont une taille égale ou inférieure à y : D(0,10) = 1,44 pm ; D(0,20) = 2,43 pm ; D(0,50) = 8,86 pm ; D(0,80) = 38, 69 pm ; D(0,90) = 82,27 pm. 30 La phase solide est ensuite acheminée dans le pétrin à crochet rotatif 17 où elle est versée sur la phase liquide. Les phases solide et liquide sont ensuite malaxées à l'aide du crochet rotatif 18 jusqu'à réaction complète et formation du ZHPT. Le mélange réactionnel obtenu en fin de réaction, à l'aspect fluide fortement visqueux voire pâteux, est alors passé au laminoir 19. 35 Le mélange réactionnel final est une poudre dont les grains sont liés entre eux par des molécules d'acide. Un rapport volumique de phase liquide/solide compris entre 0,3 et 2, de préférence entre 0,8 et 1,5, et de manière davantage préférée entre 0,5 et 2 permet d'avoir une quantité d'acide phosphorique suffisamment élevée pour hydrater tous les 11 grains de poudre (ne pas faire de grumeau) et pas non plus excessive pour ne pas être en surplus (le surplus d'acide phosphorique ne réagit pas). Dans ces conditions, et avec un malaxage suffisant, le mélange réactionnel final présente une seule phase, qui est une poudre hydratée. De plus, ce mélange apparait homogène à l'oeil nu, mais se compose de 5 grains ou cristaux séparés visibles au microscope. Le mélange réactionnel final est séché à l'étuve. On ajuste de préférence la température afin que le séchage soit le plus rapide possible afin de respecter les cadences de production industrielles, tout en préservant la qualité des cristaux, c'est-à-dire en évitant de faire fondre les cristaux. Ainsi, la température de séchage est 10 avantageusement de quelques dizaines de degrés Celsius en-dessous de la température de fusion des cristaux. Le séchage est de préférence réalisé à une température comprise entre 40°C et 100°C, et de manière davantage préférée entre 50°C et 60°C. De plus, la température peut varier pendant le séchage, de sorte qu'il est par exemple possible d'augmenter la température entre le début et la fin du séchage. 15 A l'issue du séchage, on obtient un solide de couleur grise, identifié par diffraction aux rayons X et observé par microscopie optique à balayage dans les exemples ci-après. EXEMPLES DE SYNTHESE D'HYDROGENOPHOSPHATE DE ZINC HYDRATE 20 Exemple 1 : synthèse de Zn3(HPO4)3 à partir d'un mélange stoechiométrique de ZnO et de 1-13PO4 rapport massique Zn0/1-13PO4= 1. Dans un malaxeur mécanique, on place 2g d'acide phosphorique à 61% P205, auquel on ajoute 2g d'oxyde de zinc. L'oxyde de zinc et l'acide phosphorique sont dans 25 des proportions stoechiométriques, soit 1 : 1 en masse. Le mélange est malaxé pendant 20 minutes, puis envoyé dans un laminoir. On obtient en sortie de laminoir un fluide très visqueux d'apparence pâteuse. Le fluide visqueux est séché à l'étuve à une température d'environ 80°C pendant 4 heures. On obtient après séchage un produit solide de couleur grise. 30 On procède ensuite à plusieurs analyses du produit, dont les modes opératoires et les résultats sont détaillés ci-après. a) Analyse chimique 35 On procède à une analyse par ICP optique AOES du produit obtenu. La spectrométrie ICP-AOES, pour « Inducfively Coupled Plasma - Atomic Emission Spectroscopy » en anglais ou « Plasma à Couplage Inductif - Spectroscopie à Emission Atomique » en français, est une technique analytique permettant de mesurer la teneur 12 d'un élément ou d'un composé chimique dans un échantillon solide préalablement mis en solution dans un acide fort ou dans un mélange d'acides forts. Pour ce faire, on prépare l'échantillon à analyser en introduisant le produit solide dans un récipient. On ajoute de l'acide perchlorique à 65% puis on recouvre le récipient 5 par exemple avec un verre de montre. On chauffe le mélange jusqu'à disparition des fumées blanches et clarification, puis on laisse le mélange refroidir jusqu'à température ambiante. On complète le mélange au trait de jauge du récipient avec de l'eau distillée. On homogénéise le mélange, puis on filtre. 10 Les premiers millilitres de solution sont rejetés, et le filtrat est recueilli pour analyse. L'analyse chimique a montré que le produit obtenu est composé de 38,50% en masse de Zn et 33,50% en masse de PO4. Ces résultats sont présentés dans le tableau 4 ci-après. Elément °A en masse Zn 38,50 P2O5 33,50 15 Tableau 4 : Composition du produit Zn3 (HPO4)3, 3H20 b) Diffraction aux rayons X 20 Le produit est analysé par diffraction aux rayons X. Le diffractogramme RX obtenu est représenté sur la figure 3, et exprime l'intensité I du rayonnement reçu, en unité d'aire, en fonction de l'angle de diffraction théta (2e). Le diffractogramme montre que le produit final contient une seule phase, celle-ci étant l'hydrogénophosphate de zinc hydrate (Zn3(HPO4)3,3H2O). Le produit final est donc 25 pur. Le rendement de la réaction est de 100%. c) Structure et morphologie 30 L'observation au microscope électronique à balayage (MEB) couplée à l'analyse dispersive en énergie des rayons X (EDAX) montre que le ZHPT est constitué essentiellement de particules phosphatées de formes régulières sous forme tiges, comme on peut le voir sur les figures 4A et 4B. 13 Ces tiges sont sillonnées au sommet et présentent de nombreuses ramifications. Elles se présentent sous la forme d'un dôme proche de la forme du fenouil sauvage (« ammi visnaga » en latin). En référence à la figure 4B, le ZHPT est homogène, de sorte que la morphologie et 5 la composition des cristaux ne varie que légèrement en fonction des zones cristallines. Les repères (1), (2), (3), (4) et (5) indiquent cinq zones au niveau desquelles ont été analysés les cristaux par dispersion des rayons X. Les résultats obtenus sont illustrés par les diffractogrammes des figures 4C, 4D, 4E, 4F, et 4G qui correspondent respectivement aux repères (1), (2), (3), (4) et (5), et qui représentent l'intensité du rayonnement en 10 nombre d'électrons par seconde et par électronvolt (count per second per eV, Cps/eV) en fonction de l'énergie E en kilo-électronvolt (keV). Les mesures des pourcentages massiques en phosphore P, en zinc Zn, et en oxygène 02 confirment les très légères variations de structure cristalline entre les cinq zones de mesure, et donc l'homogénéité cristalline du ZHPT obtenu par le procédé de 15 l'invention. La micrographie MEB du Zn3(HPO4)3,3H20 est différente de celle de Zn3(PO4)2, ainsi que l'illustrent les figures 5A et 5B. On peut voir que les particules de de Zn3(PO4)2 adoptent une morphologie irrégulière avec des particules de tailles différentes. On constate également que les particules sont fortement agglomérées. Le système 20 réactionnel a donné lieu au produit Zn3(PO4)2, 4H20 sous forme de carrés, de rectangles, ainsi que sous la forme de cristaux en forme de feuille de forme irrégulière. Exemple 2 : synthèse de Zn3(HPO4).3 à partir d'un mélange de ZnO et de H3PO4, rapport massique ZnO/H3PO4 supérieur à 1. 25 On met en oeuvre le procédé de l'exemple 1, dans des conditions expérimentales analogues, à la seule différence que ZnO et de H3PO4 sont introduits dans des proportions telles que le rapport massique ZnO/H3PO4 est supérieur à 1. On obtient en fin de réaction un précipité biphasé formé du complexe Zn(HPO4)3, 30 3H20 (= ZHPT), et du complexe Znii(HP03)8(OH)6. La présence de ces deux phases est constatée visuellement ainsi que par diffraction aux rayons X dont le diffractogramme est représenté sur la figure 6, dans lequel le ZHPT est référencé (a) et Zn11(HP03)8(OH)6 est référencé (b). Le bruit est référencé bd. Par ailleurs, on constate expérimentalement que le phase du complexe 35 zn11(HP03)8(OH)e diminue lorsque le rapport massique ZnO/H3PO4 se rapproche de 1 depuis des valeurs supérieures à 1, jusqu'à disparaitre pour aboutir au système monophasé de l'exemple 1 lorsque le rapport massique ZnO/H3PO4 est sensiblement égal à1. 14 Exemple 3 : influence de l'ordre d'introduction des réactifs dans le malaxeur. On met en oeuvre le procédé de l'exemple 1, dans des conditions expérimentales 5 analogues, à la seule différence que l'on place d'abord l'oxyde de zinc dans le malaxeur mécanique, auquel on ajoute l'acide phosphorique. On obtient en fin de réaction un précipité composé de quatre phases, formé du complexe Zn3(HPO4)3, 3H20 (= ZHPT, en quantité majeure), du complexe Zn(OH)2 (en quantité mineure) du complexe Zn3(PO4)2, 2H20 (en quantité mineure), et du complexe 10 Zn3(PO4)2 (en quantité mineure). La présence de ces quatre phases est constatée visuellement ainsi que par diffraction aux rayons X dont le diffractogramme est représenté sur la figure 7 dans lequel le ZHPT est référencé (a), Zn(OH)2 est référencé (c), Zn3(PO4)2, 2H20 est référencé (d), et Zn3(PO4)2 est référencé (e). Le bruit est référencé brt. 15 Par conséquent, lorsque l'acide phosphorique est ajouté à l'oxyde de zinc, le produit obtenu n'est pas pur puisque la réaction (4) de formation du ZHPT ne prédomine pas en solution. Il est de plus très difficile en pratique de purifier le ZHPT à partir de ce mélange polyphasique. 20 Exemple 4 : influence du temps de malaxage. On répète plusieurs fois le procédé de l'exemple 1, avec un temps de malaxage de 5 minutes, 10 minutes, 20 minutes, 45 minutes, et 60 minutes, avec un rapport massique ZnO/H3PO4 égal à 1. 25 On analyse les produits réactionnels obtenus par diffraction aux rayons X. Les résultats obtenus sont présentés dans le tableau 5 ci-après. Temps Phases formées 5 min ZnHPO4, 3 H2O*** ; Zn(OH)2*; Zn3(PO4)2, 2H20 ; 10 min ZnHPO4, 3 H2O*** ; Zn(OH)2*; Zn3(PO4)2, 2H20 2n3(PO4)2* 20 min Zn3(HPO4)3, 3H20 = ZHPT 45 min Zn3(HPO4)3, 3H20 60 min Zn3(HPO4)3, 3H20 Tableau 5 : Phases obtenues par diffractogramme DRX 30 ***: phase majeure 15 * : phase mineure Ces résultats montrent qu'une durée de malaxage d'au moins 20 minutes permet d'obtenir un système monophasé, dont l'unique phase correspond à l'hydrogénophosphate de zinc hydrate, et qu'au-delà de 20 minutes ce système 5 monophasé perdure. Par conséquent, un temps de malaxage compris entre 20 minutes et 45 minutes est nécessaire et suffisant pour obtenir l'hydrogénophosphate de zinc hydrate pur (système monophasé). 10 REFERENCES [1] : F. Lemont, "Procédés hautes températures; de la réactivité des systèmes au developpement et l'optimisation de technologies sensibles", Habilitation à diriger des recherches, Institut National polytechnique de Grenoble. 15 [2] : J.R. Young, J.M. Didymus, P.R. Brown, S. Mann et al., Nature 356 (1992) 516; (b) K.Henriksen, S.L.S. Stipp, J.R. Young, P.R. Brown, Am. Mineralogist 88 (2003) 2040. [3] : A. Riou, R. Cudennec, Y. Gernault, « Hydrogénophosphate de zinc hydrate », Acta cryst, (1987), C43, REVENDICATIONS1. Procédé de fabrication d'hydrogénophosphate de zinc hydraté (Zn3(HPO4)3, 3H20) à partir d'oxyde de zinc ZnO et d'acide phosphorique H3PO4, caractérisé en ce qu'il comprend les étapes suivantes : placer l'acide phosphorique dans un réacteur, dissolution d'une quantité déterminée d'oxyde de zinc dans l'acide phosphorique pour former un mélange réactionnel, ladite quantité déterminée d'oxyde de zinc étant choisie de manière à avoir un rapport massique entre l'acide phosphorique et l'oxyde de zinc H3PO4 / ZnO supérieur ou égal à 1, malaxer mécaniquement le mélange réactionnel pour former l'hydrogénophosphate de zinc hydraté. 2. Procédé selon la revendication 1, comprenant en outre le séchage du mélange réactionnel obtenu en fin de malaxage mécanique. 3. Procédé selon la revendication 2, dans lequel le séchage du mélange réactionnel est effectué à une température comprise entre 40°C et 100°C, de préférence entre 50°C et 60°C. 4. Procédé l'une quelconque des revendications précédentes, dans lequel l'acide phosphorique et l'oxyde de zinc sont placés à température ambiante dans le réacteur, et le malaxage du mélange réactionnel est effectué à température ambiante. 5. Procédé selon l'une quelconque des revendications précédentes, dans lequel le temps de malaxage est compris entre 5 minutes et 90 minutes, de préférence entre 15 minutes et 45 minutes. 6. Procédé selon l'une des revendications précédentes, dans lequel l'oxyde de zinc est ajouté progressivement à l'acide phosphorique. 7. Procédé selon l'une quelconque des revendications précédentes, dans lequel le mélange d'acide phosphorique et d'oxyde de zinc présente un rapport volumique de phase liquide sur phase solide compris entre 0,3 et 2, de préférence entre 0,5 et 2, et de manière davantage préférée entre 0,8 et 1,5. 17 8. Procédé selon l'une des revendications précédentes, dans lequel l'acide phosphorique a un pourcentage massique en pentoxyde de phosphore P2O5 compris entre 10% et 65%, de préférence entre 45% et 65%, et de manière davantage préférée entre 55% et 61%. 5 9. Procédé selon l'une des revendications précédentes, dans lequel l'oxyde de zinc est préalablement conditionné par broyage et raffinage. 10. Procédé selon l'une des revendications précédentes, dans lequel l'acide 10 phosphorique est issu de l'action d'un acide fort sur du phosphate naturel. 11. Procédé selon l'une des revendications précédentes, dans lequel l'oxyde de zinc est issu de l'extraction de minerais ou de déchets industriels. 15 12. Procédé selon l'une des revendications précédentes, dans lequel le mélange réactionnel est formé par ajout uniquement de l'oxyde de zinc dans l'acide phosphorique. 13. Dispositif (10) pour la mise en oeuvre du procédé de fabrication 20 d'hydrogénophosphate de zinc hydraté selon l'une des revendications précédentes, comprenant un réacteur (17) muni d'une voie d'injection d'oxyde de zinc et d'une voie d'injection d'acide phosphorique distincte de la voie d'injection d'oxyde de zinc, et en amont de la voie d'injection d'oxyde de zinc, un moulin à rouleaux (12) adapté pour broyer l'oxyde de zinc, et une 25 tamiseuse (13) munie d'ouvertures calibrée pour permettre le passage sélectif de particules d'oxyde de zinc broyées d'une taille prédéterminée. 14. Dispositif selon la revendication 13, dans lequel le réacteur (17) comprend un pétrin à crochet rotatif (18) adapté pour malaxer mécaniquement le 30 mélange d'oxyde de zinc et d'acide phosphorique. 15. Dispositif selon l'une des revendications 13 ou 14, comprenant en outre une électrovanne programmable (15) sur au moins l'une de la voie d'injection d'oxyde de zinc et de la voie d'injection de l'acide phosphorique, 35 l'électrovanne programmable (15) étant configurée pour sélectivement autoriser ou bloquer l'injection d'oxyde de zinc ou d'acide phosphorique dans le réacteur (17).